(57)【要約】【課題】  塩ビ樹脂やＰＥＴ樹脂等の疎水性の高い基材との濡れ性がよく、密着性に優れた塗膜を形成し得る水系コーティング組成物を提供すること。【解決手段】  水系樹脂、安息香酸ベンジル、一般式Ｒ1−Ｏ−（ＣＨ2−ＣＨ（Ｒ2）−Ｏ−）nＨ（式中、Ｒ1はＣ1〜Ｃ6アルキル基、Ｃ3〜Ｃ6シクロアルキル基又はフェニル基であり、Ｒ2はＨ又はＣＨ3であり、ｎは１〜３の数である）で示される溶剤、着色剤及び水を含む水系コーティング組成物。【選択図】    なし【特許請求の範囲】
【請求項１】
水系樹脂、安息香酸ベンジル、一般式
Ｒ1−Ｏ−（ＣＨ2−ＣＨ（Ｒ2）−Ｏ−）nＨ
（式中、Ｒ1はＣ1〜Ｃ6アルキル基、Ｃ3〜Ｃ6シクロアルキル基又はフェニル基であり、Ｒ2はＨ又はＣＨ3であり、ｎは１〜３の数である）
で示される溶剤、着色剤及び水を含むことを特徴とする水系コーティング組成物。
【請求項２】
水系樹脂１〜４０質量％、安息香酸ベンジル０．０１〜１０質量％、一般式
Ｒ1−Ｏ−（ＣＨ2−ＣＨ（Ｒ2）−Ｏ−）nＨ
（式中、Ｒ1はＣ1〜Ｃ6アルキル基、Ｃ3〜Ｃ6シクロアルキル基又はフェニル基であり、Ｒ2はＨ又はＣＨ3であり、ｎは１〜３の数である）
で示される溶剤５〜５０質量％、着色剤０．５〜２５質量％及び水２０〜９０質量％を含む請求項１に記載の水系コーティング組成物。
【請求項３】
一般式
Ｒ1−Ｏ−（ＣＨ2−ＣＨ（Ｒ2）−Ｏ−）nＨ
（式中、Ｒ1はＣ1〜Ｃ6アルキル基、Ｃ3〜Ｃ6シクロアルキル基又はフェニル基であり、Ｒ2はＨ又はＣＨ3であり、ｎは１〜３の数である）
で示される溶剤であって、ｎ−オクタノール／水での分配係数ＬｏｇＰが１未満であるものとｎ−オクタノール／水での分配係数ＬｏｇＰが１以上であるものとの混合溶剤を用いる請求項１又は２に記載の水系コーティング組成物。
【発明の詳細な説明】
【技術分野】
【０００１】
本発明は水系コーティング組成物に関し、より詳しくは塩ビ樹脂やＰＥＴ樹脂等の疎水性の高い基材との濡れ性がよく、密着性に優れた塗膜を形成し得る水系コーティング組成物に関する。
【背景技術】
【０００２】
従来、樹脂、溶剤、着色剤、水及び種々の添加剤を含有し、種々の特性を有する種々の水系コーティング組成物が提案されている。可塑剤兼湿潤剤としてケトン類、スルホン類、エステル類、アルコール類から選択される少なくとも１つの官能基を有する芳香族化合物、例えば安息香酸ベンジルを含有する接着組成物（例えば、特許文献１参照。）、少なくとも１種類の芳香族ジアミンを含む２種類以上のジアミン成分と芳香族テトラカルボン酸を含む２種類以上の酸ジ無水物との反応生成物からなるブロック共重合ポリイミド樹脂の中和塩と共に該樹脂を溶解する油溶性溶剤として１−アセトナフトン、アセトフェノン、ベンジルアセトン、メチルアセトフェノン、ジメチルアセトフェノン、プロピオフェノン、バレロフェノン、アニソール、安息香酸メチル、安息香酸エチル、安息香酸ベンジル、又はこれらの混合物を含有する電着用組成物（例えば、特許文献２参照。）、成膜助剤として疎水性のジエチレングリコールジアルキルエーテル、疎水性のジエチレングリコールモノアルキルエーテルモノカルボキシレート、芳香族エステル、例えば安息香酸ベンジルを用いたポリウレタンコーティング組成物（例えば、特許文献３参照。）も知られている。
【先行技術文献】
【特許文献】
【０００３】
【特許文献１】特表２００１−５１８５２６号公報
【特許文献２】特開２００３−３２７９０７号公報
【特許文献３】特開２００５−０６８２７６号公報
【発明の概要】
【発明が解決しようとする課題】
【０００４】
本発明もまた安息香酸ベンジルを含有する水系コーティング組成物に関するものであるが、塩ビ樹脂やＰＥＴ樹脂等の疎水性の高い基材との濡れ性がよく、密着性に優れた塗膜を形成し得る水系コーティング組成物を提供することを目的としている。
【課題を解決するための手段】
【０００５】
本発明者は上記の目的を達成するために鋭意検討した結果、水系コーティング組成物において安息香酸ベンジルと特定の溶剤とを併用することにより上記目的が達成されることを見いだし、本発明を完成した。
【０００６】
即ち、本発明の水系コーティング組成物は、水系樹脂、安息香酸ベンジル、一般式
Ｒ1−Ｏ−（ＣＨ2−ＣＨ（Ｒ2）−Ｏ−）nＨ
（式中、Ｒ1はＣ1〜Ｃ6アルキル基、Ｃ3〜Ｃ6シクロアルキル基又はフェニル基であり、Ｒ2はＨ又はＣＨ3であり、ｎは１〜３の数である）
で示される溶剤、着色剤及び水を含むことを特徴とする。
【発明の効果】
【０００７】
本発明の水系コーティング組成物は塩ビ樹脂やＰＥＴ樹脂等の疎水性の高い基材との濡れ性がよく、密着性に優れた塗膜を形成することができる。
【発明を実施するための形態】
【０００８】
本発明の水系コーティング組成物は水系樹脂、安息香酸ベンジル、上記一般式で示される溶剤、着色剤及び水を含むものであり、それらの個々の成分は公知のものである。
【０００９】
本発明の水系コーティング組成物で用いることができる水系樹脂としては水に溶解又は分散状態にある樹脂であればどのような樹脂を用いても良い。例えば、水溶性アクリル、水溶性ポリエステル、水溶性ポリウレタン、水溶性アルキド、水溶性エポキシ、アクリルディスパージョン、ポリエステルディスパージョン、ウレタンディスパージョン、アクリルエマルション、ポリエステルエマルション、ウレタンエマルション等を挙げることができる。また、これらの中に架橋剤を添加することも可能である。本発明の水系コーティング組成物においては水系樹脂を水系コーティング組成物の全量を基準にして１〜４０質量％の量で配合することが好ましい。
【００１０】
本発明の水系コーティング組成物において安息香酸ベンジルを配合することにより塩ビ樹脂やＰＥＴ樹脂等の疎水性の高い基材と水系コーティング組成物の樹脂成分との密着性が向上し、従って疎水性の高い基材とコーティング塗膜との密着性が向上する。本発明の水系コーティング組成物においては安息香酸ベンジルを水系コーティング組成物の全量を基準にして０．０１〜１０質量％の量で配合することが好ましく、０．０５〜７質量％の量で配合することがより好ましく、０．１〜４質量％の量で配合することが更に好ましい。安息香酸ベンジルの配合量が０．０１質量％未満の場合には疎水性の高い基材と水系コーティング組成物の樹脂成分との密着性が不十分となることがある。また、１０質量％を超える場合には安息香酸ベンジルが水系コーティング組成物中に完全には溶解し得なくなる場合がある。
【００１１】
本発明の水系コーティング組成物において一般式
Ｒ1−Ｏ−（ＣＨ2−ＣＨ（Ｒ2）−Ｏ−）nＨ
（式中、Ｒ1はＣ1〜Ｃ6アルキル基、Ｃ3〜Ｃ6シクロアルキル基又はフェニル基であり、Ｒ2はＨ又はＣＨ3であり、ｎは１〜３の数である）
で示される溶剤を配合することにより塩ビ樹脂やＰＥＴ樹脂等の疎水性の高い基材に対する水系コーティング組成物の濡れ性が良くなる。本発明の水系コーティング組成物においては上記一般式で示される溶剤を水系コーティング組成物の全量を基準にして５〜５０質量％の量で配合することが好ましい。
【００１２】
本発明の水系コーティング組成物においては上記一般式で示される溶剤を１種単独で用いてもよいが、上記一般式で示される溶剤であって、ｎ−オクタノール／水での分配係数ＬｏｇＰが１未満であるものとｎ−オクタノール／水での分配係数ＬｏｇＰが１以上であるものとの混合溶剤を用いることにより水と安息香酸ベンジルとの相溶性並びに水系樹脂の成膜性を向上させることが出来る。なお、ｎ−オクタノール／水での分配係数ＬｏｇＰは Journal of Chemical Information and Computer Sciences，1987, 27 (1), pp 21-35の論文を基にして求めた値である。
【００１３】
本発明の水系コーティング組成物で用いることができる上記一般式で示される溶剤として、エチレングリコールメチルエーテル（ＬｏｇＰ＝−０．４３）、エチレングリコールエチルエーテル（ＬｏｇＰ＝−０．３３）、エチレングリコールプロピルエーテル（ＬｏｇＰ＝０．４）、エチレングリコールブチルエーテル（ＬｏｇＰ＝０．７９）、エチレングリコールペンチルエーテル（ＬｏｇＰ＝１．２３）、エチレングリコールヘキシルエーテル（ＬｏｇＰ＝１．６５）、エチレングリコールシクロヘキシルエーテル（ＬｏｇＰ＝１．１２）、エチレングリコールフェニルエーテル（ＬｏｇＰ＝１．３９）、ジエチレングリコールメチルエーテル（ＬｏｇＰ＝−０．５８）、ジエチレングリコールエチルエーテル（ＬｏｇＰ＝−０．２５）、ジエチレングリコールプロピルエーテル（ＬｏｇＰ＝０．２４）、ジエチレングリコールブチルエーテル（ＬｏｇＰ＝０．６６）、ジエチレングリコールペンチルエーテル（ＬｏｇＰ＝１．０７）、ジエチレングリコールヘキシルエーテル（ＬｏｇＰ＝１．４９）、ジエチレングリコールシクロヘキシルエーテル（ＬｏｇＰ＝０．９６）、ジエチレングリコールフェニルエーテル（ＬｏｇＰ＝１．２３）、トリエチレングリコールメチルエーテル（ＬｏｇＰ＝−０．７４）、トリエチレングリコールエチルエーテル（ＬｏｇＰ＝−０．４）、トリエチレングリコールプロピルエーテル（ＬｏｇＰ＝０．０８）、トリエチレングリコールブチルエーテル（ＬｏｇＰ＝０．５）、トリエチレングリコールペンチルエーテル（ＬｏｇＰ＝０．９２）、トリエチレングリコールヘキシルエーテル（ＬｏｇＰ＝１．３４）、トリエチレングリコールシクロヘキシルエーテル（ＬｏｇＰ＝０．８１）、トリエチレングリコールフェニルエーテル（ＬｏｇＰ＝１．０８）、プロピレングリコールメチルエーテル（ＬｏｇＰ＝−０．１１）、プロピレングリコールエチルエーテル（ＬｏｇＰ＝０．２３）、プロピレングリコールプロピルエーテル（ＬｏｇＰ＝０．７１）、プロピレングリコールブチルエーテル（ＬｏｇＰ＝１．１３）、プロピレングリコールペンチルエーテル（ＬｏｇＰ＝１．５５）、プロピレングリコールヘキシルエーテル（ＬｏｇＰ＝１．９７）、プロピレングリコールシクロヘキシルエーテル（ＬｏｇＰ＝１．４４）、プロピレングリコールフェニルエーテル（ＬｏｇＰ＝１．７１）、ジプロピレングリコールメチルエーテル（ＬｏｇＰ＝０．０５）、ジプロピレングリコールエチルエーテル（ＬｏｇＰ＝０．３９）、ジプロピレングリコールプロピルエーテル（ＬｏｇＰ＝０．８８）、ジプロピレングリコールブチルエーテル（ＬｏｇＰ＝１．２９）、ジプロピレングリコールペンチルエーテル（ＬｏｇＰ＝１．７１）、ジプロピレングリコールヘキシルエーテル（ＬｏｇＰ＝２．１３）、ジプロピレングリコールシクロヘキシルエーテル（ＬｏｇＰ＝１．６）、ジプロピレングリコールフェニルエーテル（ＬｏｇＰ＝１．８７）、トリプロピレングリコールメチルエーテル（ＬｏｇＰ＝０．２２）、トリプロピレングリコールエチルエーテル（ＬｏｇＰ＝０．５５）、トリプロピレングリコールプロピルエーテル（ＬｏｇＰ＝１．０４）、トリプロピレングリコールブチルエーテル（ＬｏｇＰ＝１．４６）、トリプロピレングリコールペンチルエーテル（ＬｏｇＰ＝１．８７）、トリプロピレングリコールヘキシルエーテル（ＬｏｇＰ＝２．２９）、トリプロピレングリコールシクロヘキシルエーテル（ＬｏｇＰ＝１．７６）、トリプロピレングリコールフェニルエーテル（ＬｏｇＰ＝２．０３）、及びＲ1の置換基が異なる構造異性体等を挙げることができる。
【００１４】
本発明の水系コーティング組成物で用いる着色剤については、特に制限は無く、コーティング組成物に一般的に用いられている種々の無機及び有機の顔料ならびに染料を用いることができる。本発明の水系コーティング組成物においては着色剤を水系コーティング組成物の全量を基準にして０．５〜２５質量％程度の量で配合することが好ましく、２〜１５質量％程度の量で配合することがより好ましい。着色剤の配合量が０．５質量％未満である場合には光学濃度が低すぎる傾向があり、逆に２５質量％を超える場合には保存安定性の問題が生ずる場合がある。
【００１５】
本発明の水系コーティング組成物で用いる着色剤として、例えば、無機顔料のカーボンブラック（例えば、チャンネルブラック、ファーネスブラック、アセチレンブラック等）、酸化チタン、酸化鉄、亜鉛華、炭酸カルシウム、マンガンバイオレット等、また、有機顔料のアゾ顔料（アゾレーキ、不溶性アゾ顔料、縮合アゾ顔料、キレートアゾ顔料等を含む）、多環式顔料（例えば、フタロシアニン３０顔料、ペリレン顔料、ペリノン顔料、アントラキノン顔料、キナクリドン顔料、ジオキサジン顔料、チオインジゴ顔料、イソインドリノン顔料、キノフラロン顔料等）、染料キレート（例えば、塩基性染料型キレート、酸性染料型キレート等）、ニトロ顔料、ニトロソ顔料、アニリンブラック等を挙げることができる。
【００１６】
本発明の水系コーティング組成物で用いる染料として、例えば、黄色系染料のてオイルイエロー１２９（商品名、オリエント化学工業株式会社製、Ｃ．Ｉ．ソルベントイエロー２９）、オレオゾルブリリアントイエロー５Ｇ（商品名、田岡化学工業株式会社製、Ｃ．Ｉ．ソルベントイエロー１５０）、アイゼンゾットイエロー１（商品名、保土谷化学工業株式会社製、Ｃ．Ｉ．ソルベントイエロー５６）、オラゾールイエロー３Ｒ（商品名、チバガイギー社製、Ｃ．Ｉ．ソルベントイエロー２５）等、赤色系染料のオイルレッド５Ｂ（商品名、オリエント化学工業株式会社製、Ｃ．Ｉ．ソルベントレッド２７）、バリファストレッド１３０６（商品名、オリエント化学工業株式会社製、Ｃ．Ｉ．ソルベントレッド１０９）、オレオゾルファストレッドＢＬ（商品名、田岡化学工業株式会社製、Ｃ．Ｉ．ソルベントレッド１３２）、アイゼンゾットレッド１（商品名、保土谷化学工業株式会社製、Ｃ．Ｉ．ソルベントレッド２４）、オラゾールレッド３ＧＬ（商品名、チバガイギー社製、Ｃ．Ｉ．ソルベントレッド１３０）、フィラミッドレッドＧＲ（商品名、チバガイギー社製、Ｃ．Ｉ．ソルベントレッド２２５）、アルコールピンクＰ−３０（商品名、中央合成化学株式会社製）等、青色系染料のオイルブルー２Ｎ（商品名、オリエント化学工業株式会社製、Ｃ．Ｉ．ソルベントブルー３５）、バリファストブルー１６０５（商品名、オリエント化学工業株式会社製、Ｃ．Ｉ．ソルベントブルー３８）、オレオゾルファストブルーＥＬＮ（商品名、田岡化学工業株式会社製、Ｃ．Ｉ．ソルベントブルー７０）、アイゼンゾットブルー１（商品名、保土谷化学工業株式会社製、Ｃ．Ｉ．ソルベントブルー２５）、オラゾールブルーＧＮ（商品名、チバガイギー社製、Ｃ．Ｉ．ソルベントブルー６７）、アルコールブルーＢ−１０（商品名、中央合成化学株式会社製）等、黒色系染料のオイルブラックＨＢＢ（商品名、オリエント化学工業株式会社製、Ｃ．Ｉ．ソルベントブラック３）、バリファストブラック３８０４（商品名、オリエント化学工業株式会社製、Ｃ．Ｉ．ソルベントブラック３４）、スピリットブラックＳＢ（商品名、オリエント化学工業株式会社製、Ｃ．Ｉ．ソルベントブラック５）、オレオゾルファストブラックＲＬ（商品名、田岡化学工業株式会社製、Ｃ．Ｉ．ソルベントブラック２７）、アイゼンゾットブラック８（商品名、保土谷化学工業株式会社製、Ｃ．Ｉ．ソルベントブラック７）、オラゾールブラックＣＮ（商品名、チバガイギー社製、Ｃ．Ｉ．ソルベントブラック２８）、アルコールブラックＢｋ−１０（商品名、中央合成化学株式会社製）等、また、分散染料のオラセットイエロー８ＧＦ（商品名、チバガイギー社製、Ｃ．Ｉ．ディスパースイエロー８２）、アイゼンゾットイエロー５（商品名、保土谷化学工業株式会社製、Ｃ．Ｉ．ディスパースイエロー３）、スミプラスイエローＨＬＲ（商品名、住友化学工業株式会社製、Ｃ．Ｉ．ディスパースイエロー５４）、カヤセットイエローＡ−Ｇ（商品名、日本化薬株式会社製、Ｃ．Ｉ．ディスパースイエロー５４）、スミプラスレッドＢ−２（商品名、住友化学工業株式会社製、Ｃ．Ｉ．ディスパースレッド１９１）、フィレスターバイオレットＢＡ（商品名、チバガイギー社製、Ｃ．Ｉ．ディスパースバイオレット５７）等を挙げることができる。
【００１７】
なお、着色剤の分散剤として天然高分子又はその誘導体を用いることができ、その具体例としてにかわ、ゼラチン、カゼイン、アルブミン等のタンパク質類、アラビアゴム、トラガントゴム等の天然ゴム類、サポニン等のグルコシド類、アルギン酸、アルギン酸プロピレングリコールエステル等のアルギン酸誘導体、アルギン酸トリエタノールアミン、アルギン酸アンモニウム等のアルギン酸塩、ヒドロキシアルキルデンプン、酢酸デンプン、リン酸デンプン、架橋デンプン、デキストリン、デキストラン等のデンプン誘導体、メチルセルロース、カルボキシメチルセルロース及びそのナトリウム塩、ヒドロキシエチルセルロース、メチルヒドロキシエチルセルロース、ヒドロキシプロピルセルロース等の水溶性セルロース誘導体等を挙げることができる。
【００１８】
また、着色剤の分散剤として合成高分子を用いることができ、その具体例としてポリビニルアルコール、ポリビニルピロリドン、ポリビニルエーテル類、ポリエチレンオキシド、ポリエチレングリコール、ポリプロピレングリコール、ポリアクリルアミド、ポリエチレンイミン、ポリビニルピリジン、ポリアミド、ポリアリールアミン、ポリビニルブチラール、ポリアクリル酸、アクリル酸−アクリロニトリル共重合体、アクリル酸カリウム−アクリロニトリル共重合体、酢酸ビニル−アクリル酸エステル共重合体、アクリル酸−アクリル酸エステル共重合体等のアクリル系樹脂等を挙げることができる。また、本発明の水系コーティング組成物で用いることができる上記した水系樹脂を用いて着色剤の分散を行うこともできる。
【００１９】
本発明の水系コーティング組成物は水系であるので当然に水を含有する。水としてイオン交換水、蒸留水等の純水、超純水を用いることができる。また、水系コーティング組成物を長期保存する場合にカビやバクテリアの発生を防止するために、紫外線照射等により滅菌した水を用いることもできる。水を水系コーティング組成物の全量を基準にして２０〜９０質量％の量で配合することが好ましい。
【００２０】
本発明の水系コーティング組成物には、必要に応じて、表面張力調整剤、アミン類等のｐＨ調整剤、尿素およびその誘導体等のヒドロトロピー剤、防カビ・防腐剤、エチレンジアミン四酢酸等のキレート剤、防錆剤等を添加することも可能である。
【００２１】
本発明の水系コーティング組成物の塗布方法は特に限定されず、例えば単色を塗布するのであればエアースプレー、エアレススプレー、ロールコーター、カーテンフローコーターによる塗装や刷毛に塗りによる方法があり、多色を塗布するのであればマスキングを行ないエアースプレー、エアレススプレー、刷毛塗り等で塗り重ねる方法や各色をドットとして塗布するディスペンサーやインクジェット装置を用いた方法がある。また、塗布厚は乾燥膜厚で０．５〜８００μｍ程度が望ましい。０．５μｍ未満では膜性能及び色濃度が十分ではなく、逆に８００μｍを超えると膜厚が厚く、乾燥過程で塗膜にクラックが生じる可能性があるので好ましくない。
【００２２】
本発明の水系コーティング組成物の塗布後の乾燥温度は特に限定されないが、塗布後の水系コーティング組成物が凍る温度や水の気化により気泡を発生させる温度では問題が生じるため、常識的には０〜１００℃の範囲で乾燥させる。
【００２３】
実施例１〜８及び比較例１〜４
実施例１〜８及び比較例１〜４で用いた成分は以下の通りである。
【００２４】
水系樹脂：ウレタンディスパージョン（密度＝１．１ｃｍ3、ＮＶ＝４０％、ｐＨ＝７．５、酸化＝１５ｍｇ−ＫＯＨ／ｇ−Ｓｏｌｉｄ、Ｔｇ＝約−４５℃）、
溶剤１系列（ｎ−オクタノール／水での分配係数ＬｏｇＰが１未満であるもの）：
溶剤１−Ａ：エチレングリコールブチルエーテル（ＬｏｇＰ＝０．７９）、
溶剤１−Ｂ：ジエチレングリコールブチルエーテル（ＬｏｇＰ＝０．６６）、
溶剤１−Ｃ：トリエチレングリコールブチルエーテル（ＬｏｇＰ＝０．５）、
溶剤２系列（ｎ−オクタノール／水での分配係数ＬｏｇＰが１以上であるもの）：
溶剤２−Ａ：プロピレングリコールブチルエーテル（ＬｏｇＰ＝１．１３）、
溶剤２−Ｂ：ジプロピレングリコールブチルエーテル（ＬｏｇＰ＝１．２９）、
溶剤２−Ｃ：トリプロピレングリコールブチルエーテル（ＬｏｇＰ＝１．４６）、
溶剤２−Ｄ：プロピレングリコールシクロヘキシルエーテル（ＬｏｇＰ＝１．４４）、
溶剤２−Ｅ：プロピレングリコールフェニルエーテル（ＬｏｇＰ＝１．７１）、
顔料：フタロシアニンブルー（Ｐｉｇｍｅｎｔｅ  Ｂｌｕｅ  １５：４）。
【００２５】
上記の水系樹脂と顔料と水とを下記第１表に示す量比で混合し、練合を行った後、その練合した混合物に下記第１表に示す量比で混合した安息香酸ベンジルと溶剤１系列の溶剤と溶剤２系列の溶剤との混合液を徐々に添加して実施例１〜８及び比較例１〜４の水系コーティング組成物を得た。
【００２６】
上記の各々の水系コーティング組成物を塗装機（ＨＥＫ−１、コニカミノルタ社製）により塩ビ樹脂板上に塗布し、下記の評価法で塩ビ樹脂板に対する水系コーティング組成物の濡れ性を評価した。その評価結果は下記第１表に示す通りであった。また、上記の各々の水系コーティング組成物を塩ビ樹脂板上に乾燥膜厚で５μｍ程度となるように塗布し、５０℃で２０分間乾燥させた。その塗膜の塩ビ樹脂板に対する密着性を下記の評価法で評価した。その評価結果は下記第１表に示す通りであった。
【００２７】
＜塩ビ樹脂板に対する濡れ性＞
塩ビ樹脂板に対する水系コーティング組成物の濡れ性を目視により下記の基準で評価した。
○：塩ビ樹脂板全体に水系コーティング組成物が均一に広がり、ハジキやピンホール等の発生がない。
△：膜厚に若干のばらつきが生じるものの、水系コーティング組成物が均一に広がる。
×：ハジキ・ピンホールが発生する。
【００２８】
＜塗膜の塩ビ樹脂板に対する密着性＞
塩ビ樹脂板上の表面塗膜を２ｍｍ巾碁盤目ガイドを用いてカッターナイフでカットし、カット部分の塗膜面に粘着セロハンテープを貼り付け強く剥離した後の塗膜面を下記評価基準にて評価した。
○：剥離なし
△：若干剥離有り
×：著しい剥離有り
【００２９】
また、実施例１〜８の水系コーティング組成物を透明なガラス瓶に入れ、２４時間静置した後の水系コーティング組成物の状態を目視で観察した。その結果は下記第１表に示す通りであった。
【００３０】
【表１】
2010235716.tif 000002
【００３１】
上記第１表に示すデータから明らかなように、本発明の水系コーティング組成物は濡れ性に優れ、２４時間静置した後にも均一であり、本発明の水系コーティング組成物を用いて得られた塗膜は密着性に優れている。一方、比較例の水系コーティング組成物の濡れ性は不十分であり、比較例の水系コーティング組成物を用いて得られた塗膜の密着性は不十分であった。